(57)【特許請求の範囲】
【請求項１】
（ａ）  一定厚みＡの空隙層（１１）を挟んで向かい合わせに枠体（１２）で支持された２枚の平板（１３・１３）の間の空隙層（１１）に、プリーツを有する遮蔽シート（１４）が折襞（１５・１６）の長さ方向（Ｌ）の直角方向に開閉自在に挟み込まれており、そのプリーツの折襞（１５・１６）が真っ直ぐに連続し、その折襞ピッチ（Ｒ）が一定に揃えられている複層平板カーテンパネル（１８）において、（ｂ）  遮蔽シート（１４）の折襞山部( １５・１６）の素材構成と折襞間（１５・１６）の平坦部（１７）の素材構成が同じであり、（ｃ）  遮蔽シート（１４）のＪＩＳ−Ｌ−１０８６−４５度カンチレバー法に準じて測定される折襞（１５・１６）の長さ方向（Ｌ）の直角方向における剛軟度（Ｘ）と、折襞（１５・１６）の長さ方向（Ｌ）における剛軟度（Ｙ）と、遮蔽シート（１４）の目付け（Ｍ）と、折襞間の平坦部（１７）の幅（プリーツ幅Ｗ）と、折襞（１５・１６）の長さ方向（Ｌ）における遮蔽シートの寸法（プリーツ丈Ｌ）によって構成される関係式ｋ＝（１００×Ｗ2 ）÷（Ｍ×Ｘ）と関係式ｈ＝（４００×Ｍ×Ｌ）÷（Ｙ）との２つの関係式によって算出されるプリーツ開閉指数（ｋ）が５〜３０であり、プリーツ自立指数（ｈ）が１以下であり、（ｄ）  空隙層（１１）の厚み（Ａ）が０．５〜５．０ｃｍであり、折襞間の平坦部（１７）のプリーツ幅（Ｗ）が空隙層（１１）の厚み（Ａ）よりも狭く、（ｅ）  ２枚の平板（１３・１３）の中の少なくとも１枚の平板（１３）が透明又は半透明である複層平板カーテンパネル。
【発明の詳細な説明】
【０００１】
【発明の属する技術分野】
本発明は、一定厚みの空隙層を挟んで向かい合わせに枠体で支持された２枚の平板の間の空隙層に、プリーツを有する遮蔽シートが折襞の長さ方向の直角方向に開閉自在に挟み込まれており、そのプリーツの折襞が真っ直ぐに連続し、折襞ピッチが一定に揃えられている複層平板カーテンパネルに関するものである。
【０００２】
【従来の技術】
複層平板カーテンパネルについては、特開平８−３１２２６７と特開平２０００−３１００９１に記載されており、２枚の平板１３・１３は枠体１２に縁取られて確り支持されている。折襞１５・１６に平行な遮蔽シート１４の片側の端縁２３には、その折襞の長さ方向（Ｌ）の直角方向に移動する移動縁取り材２２が取り付けられている。その移動縁取り材２２に平行に向き合う他の片側の端縁２４は、枠体１２の側枠２１に固定されるか又は移動縁取り材（２２）が取り付けられる。遮蔽シート１４には在来のカーテン布帛が使用されている。複層平板カーテンパネル１８には、移動縁取り材２２を水平方向に向けて上下に昇降駆動し、遮蔽シートを上下に開閉する上下開閉型と、移動縁取り材２２を垂直方向に向けて左右に往復駆動し、遮蔽シートを左右水平方向に開閉する左右開閉型がある。上下開閉型では、自重が作用するので下部に行くにつれて折襞ピッチＲや折襞の開き角度δがかわるが、遮蔽シート１４の自重が折襞１５・１６の全長（Ｌ）にわたって均等に作用するので、折襞１５・１６が彎曲することはない。
【０００３】
【発明が解決しようとする課題】
左右開閉型の複層平板カーテンパネルでは、折襞１５・１６の下側の裾部１９に近づくにつれて、遮蔽シート１４の自重が大きく作用して裾部１９が彎曲し、遮蔽シート１４の目付け（自重）が重くなる程その彎曲の度合い（彎曲角度θ）も大きくなる（図５）。そのような彎曲・変形を回避するため、従来の左右開閉型の複層平板カーテンパネルでは、左右に開閉される一般のカーテンと同様に、枠体１２の上枠材にカーテンレールを取り付け、それに遮蔽シート１４を吊り下げる方式が採用されている。しかし、それではカーテンレールを取り付けた分だけカーテンパネルの開口面積が狭められることになるし、カーテンレールに係止された遮蔽シート１４の上縁部分とフリーに垂れ下がった遮蔽シート１４の下縁部分の形状が異なるので上下の美的バランスが損なわれて見苦しくなり、又、遮光を目的とした複層平板カーテンパネルでは、遮蔽シート１４の上縁とカーテンレールの間の隙間が広がるので、その遮光性が損なわれることにもなる。
【０００４】
又、遮蔽シート１４には、ドレープ性の高い在来のカーテン布帛が使用されており、移動縁取り材２２を移動して開くときは、移動縁取り材２２に続く端縁部分（２３）が寄せ集められて折り畳まれるが、移動縁取り材２２から離れた反対側の端縁部分（２４）では折り畳まれず、移動縁取り材２２に続く端縁部分（２３）の折襞ピッチＲや折襞の開き角度δと、移動縁取り材２２から離れた反対側の端縁部分（２４）の折襞ピッチＲや折襞の開き角度δが相異して、遮蔽シート１４の左右の美的バランスが損なわれる（図２）。
【０００５】
そこで、遮蔽シート１４に硬い原布を用いて枠体１２の下枠材２０に垂直に自立させ、カーテンレールに吊り下げずに済むようにすることを試みた。しかし従来の複層平板カーテンパネルでは、移動縁取り材２２に磁性体２５を装着し、平板１３の外側に磁石２６を当てて動かし、その磁力によって移動縁取り材２２を移動させており、硬い遮蔽シートではコイルバネの如く移動縁取り材２２に作用するので、その遮蔽シートから作用する反力に対抗して移動縁取り材２２を移動させることの出来る磁力の大きい磁石２６が必要になる。そして、磁石２６を使用せずに移動縁取り材２２を移動させるには、特別な駆動装置を枠体１２に組み込まなければならないが、そうすると枠体１２が大仕掛けになり、シンプルで可愛らしく、室内装飾に適した複層平板カーテンパネルは得られなくなる。
【０００６】
【発明の目的】
そこで本発明は、左右開閉型の複層平板カーテンパネルにおいて、カーテンレールを用いることなく遮蔽シートを自立させ、その開閉過程において移動縁取り材に続く端縁部分と反対側の端縁部分の間に折襞ピッチや折襞の開き角度の不一致が生ぜず、遮蔽シート全体の折襞ピッチや折襞の開き角度が常に一定に保たれ、更に、磁性体や磁石を用いて移動縁取り材を移動して遮蔽シートをスムーズに開閉操作し得るようにすることを目的とする。
【０００７】
【課題を解決するための手段】
本発明に係る複層平板カーテンパネルは、（ａ）  一定厚みＡの空隙層１１を挟んで向かい合わせに枠体１２で支持された２枚の平板１３・１３の間の空隙層１１に、プリーツを有する遮蔽シート１４が折襞１５・１６の長さ方向（Ｌ）の直角方向に開閉自在に挟み込まれており、そのプリーツの折襞が真っ直ぐに連続し、その折襞ピッチＲが一定に揃えられている複層平板カーテンパネル１８において、（ｂ）  遮蔽シート１４の折襞山部１５（１６）の素材構成と折襞間（１５・１６）の平坦部１７の素材構成が同じであり、（ｃ）  遮蔽シート１４のＪＩＳ−Ｌ−１０８６−４５度カンチレバー法に準じて測定される折襞の長さ方向（Ｌ）の直角方向における剛軟度（Ｘ）と、折襞の長さ方向（Ｌ）における剛軟度（Ｙ）と、遮蔽シート１４の目付け（Ｍ）と、折襞間の平坦部１７の幅（プリーツ幅Ｗ）と、折襞の長さ方向（Ｌ）における遮蔽シートの寸法（プリーツ丈Ｌ）によって構成される関係式ｋ＝（１００×Ｗ2 ）÷（Ｍ×Ｘ）と関係式ｈ＝（４００×Ｍ×Ｌ）÷（Ｙ）との２つの関係式によって算出されるプリーツ開閉指数（ｋ）が５〜３０であり、プリーツ自立指数（ｈ）が１以下であり、（ｄ）空隙層１１の厚みＡが０．５〜５．０ｃｍであり、折襞間の平坦部１７のプリーツ幅Ｗが空隙層１１の厚みＡよりも狭く、（ｅ）  ２枚の平板の中の少なくとも１枚の平板１３が透明又は半透明であることを特徴とするものである。
【０００８】
【発明の実施の形態】
遮蔽シート１４の原布には、在来のカーテンに使用されている織物、編物、不織布等の布帛の他に、紙やプラスチックフイルム、金属シート（箔）も使用される。又、遮蔽シート１４の原布は、プラスチックフイルムや金属シートの表裏に布帛や紙を貼り合わせたもの、布帛や紙の表裏にプラスチックフイルムや金属シートを貼り合わせたもの等、複数層に積層されたものであってもよい。特に、プラスチックフイルムを遮蔽シート１４の原布に用いるときは、金属蒸着皮膜やフオトクロミック蒸着皮膜、紫外線遮蔽皮膜等を積層しておくとよい。織物と編物を原布とする場合、織物と編物には、原着ポリエステルマルチフイラメント糸を使用し、その原着（紡糸する繊維原料のポリマーに顔料を配合して着色する）の少なくとも一部の顔料はカーボンブラックとし、又、その紡糸するポリエステル繊維ポリマーには紫外線吸収剤、光安定剤、酸化防止剤が配合される。
【０００９】
本発明において「剛軟度をＪＩＳ−Ｌ−１０８６−４５度カンチレバー法に準じて測定」とは、ＪＩＳ−Ｌ−１０８６がドレープ性に富む布帛の試験法を規定したものであり、その試験法を布帛以外の遮蔽シートに使用される原布に適用しようとするとき、原布の中には剛性が高すぎてその試験装置によっては測定し得ないものもあり得るので、その場合には、４５度の斜面を有する試験装置（試料戴置台）の斜面を長くして測定することになることを意味する。
【００１０】
本発明において「プリーツ」とは、一定の間隔（Ｗ）をもって原布が表側と裏側に交互に折り曲げられてセットされ、表裏に平行に続く谷部１５と山部１６（折襞１５・１６）が形成されている遮蔽シートの形状を意味し、「プリーツ開閉」とは、プリーツ自立の状態において遮蔽シート１４の片側の端縁２４を固定し、他の片側の端縁２３を水平方向に移動するとき、折襞ピッチＲや折襞の開き角度δ、即ち、隣合う折襞の山部１５と山部１５、或いは、谷部１６と谷部１６の間が拡縮変動することを意味し、「プリーツ開閉指数」とは、そのプリーツ開閉において遮蔽シート１４の全幅にわたって変動する全ての折襞ピッチＲや折襞の開き角度δの均等性・バラツキの程度を示す遮蔽シート１４の品質特性を意味し、遮蔽シート１４の原布のＪＩＳ−Ｌ−１０８６−４５度カンチレバー法に準じて測定される折襞１５・１６の長さ方向（Ｌ）の直角方向における剛軟度（Ｘ）と、遮蔽シート１４の目付け（Ｍ）と、折襞間の平坦部１７の幅（プリーツ幅Ｗ）によって構成される関係式ｋ＝（１００×Ｗ2 ）÷（Ｍ×Ｘ）によって算出され、プリーツ開閉指数（ｋ）が５〜３０のときは、開閉操作が楽で遮蔽シートがスムーズに開閉され、「プリーツ開閉性あり」と判定される。
【００１１】
そのプリーツ開閉指数（ｋ）が３０以上であって開閉性の少ない遮蔽シート１４は柔らか過ぎ、それを２枚の平板１３・１３の間の空隙層１１に立てかけ、遮蔽シート１４の片側の端縁２４を固定し、他の片側の端縁２３を水平方向に移動するとき、その移動する端縁部分（２３）では折襞ピッチＲや折襞の開き角度δが変動するが、固定した反対側の端縁部分（２４）では折襞ピッチＲや折襞の開き角度δが変動せず、その左右の折襞ピッチＲや折襞の開き角度δにアンバランスが生じて遮蔽シート１４の美観が損なわれる。
【００１２】
一方、そのプリーツ開閉指数（ｋ）が５未満であって開閉性の少ない遮蔽シート１４は硬過ぎ、遮蔽シート１４の片側の端縁２４を固定し、他の片側の端縁２３を水平方向に移動するとき、遮蔽シート１４の全幅にわたって折襞ピッチＲや折襞の開き角度δが均等に変動し、その左右の折襞ピッチＲや折襞の開き角度δにアンバランスが生ぜず、遮蔽シート１４の美観が保たれるものの、遮蔽シート全体１４からコイルバネの如く移動を妨げる方向に作用する弾性応力（反力）が生じ、僅かの力で開閉することが困難になり、移動縁取り材２２に磁性体２５を装着し、平板１３の外側に磁石２６を当てて動かし、その磁力によって移動縁取り材２２を移動させようしとしも、通常の磁石２６によっては移動させることは出来ず、多数の磁石（２６）や磁性体（２５）が必要になり、複層平板カーテンパネルをシンプルにすることは出来ない。
【００１３】
「プリーツ自立」とは、折襞間（１５・１５）の平坦部１７のプリーツ幅（Ｗ）よりも若干広い間隔をもって垂直に立てかけた２枚の平板の間に、折襞の長さ方向（Ｌ）を垂直にして遮蔽シート１４を挟み込んだとき、折襞１５・１６が彎曲したり形崩れすることなく、折襞１５・１６が真っ直ぐに揃った状態に保たれることを意味する。「プリーツ自立指数」とは、そのプリーツ自立に必要な遮蔽シート１４の品質特性を意味し、遮蔽シート１４の原布のＪＩＳ−Ｌ−１０８６−４５度カンチレバー法に準じて測定される折襞１５・１６の長さ方向（Ｌ）における剛軟度（Ｙ）と、遮蔽シート（原布）１４の目付け（Ｍ）と、折襞１５・１６の長さ方向（Ｌ）における遮蔽シートの寸法（プリーツ丈Ｌ）によって構成される関係式（ｈ）＝（４００×Ｍ×Ｌ）÷（Ｙ）によって算出され、その指数（ｈ）が１．０以下のときは「自立性あり」と判定される。その自立指数（ｈ）が１．０以上であって自立性の少ない遮蔽シート１４では、それを２枚の平板１３・１３の間の空隙層１１に立てかけるとき、その裾部１９が彎曲し、下枠材２０との接触面積が増え、遮蔽シート１４が下枠材２０に擦れてスムーズに開閉出来ず、開閉操作に支障を来す。
【００１４】
このように本発明は、折襞山部１５（１６）の素材構成と折襞間（１５・１６）の平坦部１７の素材構成を同じくする遮蔽シート１４の折襞１５・１６の直角方向における剛軟度（Ｘ）と、折襞１５・１６の長さ方向における剛軟度（Ｙ）と、遮蔽シート１４の目付け（Ｍ）と、プリーツ幅（Ｗ）と、プリーツ丈（Ｌ）の間に、ｋ＝（１００×Ｗ2 ）÷（Ｍ×Ｘ）、ｈ＝（４００×Ｍ×Ｌ）÷（Ｙ）、５≦ｋ≦３０、ｈ≦１．０となる関係が成り立つとき、遮蔽シート１４のプリーツが均等で美しく、左右に開閉操作し易い複層平板カーテンパネルが得られるとの知見を得て完成された。
【００１５】
複層平板カーテンパネル１８は、窓ガラスとカーテン布帛を組み合わせた恰好を成すものであるから、ガラスやカーテンの取り付けられる建物や車両等の開口部に取り付けて使用される。従って、平板１３は、透明なガラス板や透明なプラスチック板が使用される。しかし、在来のカーテンが、建物の開口部にだけではなく、パーティーションに代わる間仕切りや、開口部のない壁面を装飾するために使用されているのと同じように、複層平板カーテンパネル１８もパーティーションや壁面を装飾するためにも使用することが出来る。そのように壁面の装飾に使用される複層平板カーテンパネル１８では、遮蔽シート１４が室内側に現れればよいので、向き合う２枚の平板１３・１３の中の室内側に現れる１枚だけを透明にすればよく、室内側に現れない他の１枚の平板１３には合板、金属板、石板、その他不透明のプラスチック板等が使用される。
【００１６】
遮蔽シートの開閉操作には、公知の操作手段が適用される。しかし、内装材として複層平板カーテンパネルをシンプルで可愛らしい形にするには、上記の通り、磁性体２５と磁石２６を使用することが望ましい。磁石は、移動縁取り材２２に装着することも出来、その場合は、磁性体を平板１３の外面に当接して移動し、それによって空隙層内部１１の移動縁取り材２２を移動することになる。
【００１７】
【発明の効果】
上記の通り、本発明によると、カーテンレールを用いることなく遮蔽シートを自立させ、その開閉過程において移動縁取り材に続く端縁部分と反対側の端縁部分の間に折襞ピッチや折襞の開き角度の不一致が生ぜず、遮蔽シート全体の折襞ピッチＲや折襞の開き角度δが常に一定に保たれ（図３と図４）、更に、磁性体や磁石を用いて移動縁取り材を移動して遮蔽シートをスムーズに開閉操作し得る複層平板カーテンパネルが得られる。尚、遮蔽シート１４を２枚の平板１３・１３の間の空隙層１１に自立させ、カーテンレールやランナー（吊り具）を全く用いず楽にスムーズに開閉出来るようにするには、プリーツ開閉指数（ｋ）を５〜２０（５≦ｋ≦２０）に、更に好ましくは６〜１２（６≦ｋ≦１２）に、又、プリーツ自立指数（ｈ）を０．４以下（ｈ≦０．４）にすることが好ましいが、遮蔽シート１４の素材（繊維、プラスチック、樹脂）や構造（織編組織、貼合・積層構造、厚み）や製造・加工方法、或いは、複層平板カーテンパネル１８（平板１３）の大きさ（高さ）によって、プリーツ開閉指数（ｋ）が２０〜３０（２０≦ｋ≦３０）となり、プリーツ自立指数（ｈ）が０．４〜１．０（０．４ｈ≦１．０）となるときは、複層平板カーテンパネルの上枠材にカーテンレールを代用し、遮蔽シート１４の上縁にランナーを取り付けることも出来る。しかし、その場合でも、そのとき使用するカーテンレールやランナーは補助的なものであり、カーテンレールを在来品に比して極めて細くし、数少ないランナーで対応出来るので、本発明の効果は格別損なわれない。
【００１８】
本発明では、そのような複層平板カーテンパネルの美観や開閉操作性が、遮蔽シートの原布の縦横の剛軟度（Ｘ・Ｙ）と、遮蔽シートの目付け（Ｍ）と、プリーツ幅（Ｗ）と、プリーツ丈（Ｌ）との関係式ｋ＝（１００×Ｗ2 ）÷（Ｍ×Ｘ）とｈ＝（４００×Ｍ×Ｌ）÷（Ｙ）によって算定されるプリーツ開閉指数（ｋ）とプリーツ自立指数（ｈ）との２つの指数によって特定され、その剛軟度（Ｘ・Ｙ）と目付け（Ｍ）は遮蔽シートの原布の規格を構成し、プリーツ幅（Ｗ）とプリーツ丈（Ｌ）は複層平板カーテンパネル１８の規格を構成するものであるから、（１）  経糸や緯糸の繊維素材や、太さ、経糸密度、緯糸密度、組織（織組織、編組織）を変える等して種々の原布を用意し、プリーツ幅（Ｗ）とプリーツ丈（Ｌ）を変える等して遮蔽シート１４への使用が予定される種々の原布で複層平板カーテンパネル１８を試作し、プリーツ開閉性やプリーツ自立性や開閉操作性を逐一確かめる必要がなく、（２）  遮蔽シート１４の原布のプリーツ開閉性やプリーツ自立性や開閉操作性を予め確かめることが出来、（３）  それらの特性を欠く原布については、柔軟加工を施したり樹脂加工を施すなどして品質特性を調整することが出来、（４）  遮蔽シート１４の原布の選択・選定を誤ることなく、（５）  遮蔽シート１４の原布の試作ロスも発生せず、（６）  効率的に複層平板カーテンパネル１８を試作し、或いは、設計することが出来、（７）経済的かつ効率的に複層平板カーテンパネル１８を得ることが出来る。
【００１９】
【実施例１】
経糸を８２ｄｔｅｘ／７２ｆフルダル・ポリエステルマルチフイラメント糸とし、緯糸を８２ｄｔｅｘ／３６ｆ黒色原着・ポリエステルマルチフイラメント糸とし、経糸密度が２２０本／吋、緯糸密度が１０２本／吋、目付けが１２７．３ｇ／ｍ2 の織物をポリエステル樹脂エマルジョン処理液に浸漬、絞液、乾燥、熱セットしてボリエステル樹脂が２．７ｇ／ｍ2 付与された総目付け１３０ｇ／ｍ2 の遮蔽シート原布１を調製した。この遮蔽シート原布１の経糸方向の剛軟度（Ｐ）は１４２．３ｍｍ、緯糸方向の剛軟度（Ｑ）は７０．８ｍｍであった。遮蔽シート原布１が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表１に示す通りである。
【００２０】
【表１】
0004678564.tif 000002
【００２１】
表１において、横使い試料とは、遮蔽シート原布を、その横幅方向を折襞の長さ方向に向けて遮蔽シートに使用することを想定して採取された試験試料を意味する。縦使い試料とは、遮蔽シート原布１を、その長さ方向を折襞の長さ方向に向けて遮蔽シートに使用することを想定して採取された試験試料を意味する。「プリーツ係数」とはプリーツ開閉指数（ｋ）を計算する上での予備の計算値であり、「自立係数」とはプリーツ自立指数（ｈ）を計算する上での予備の計算値である。プリーツ開閉指数（ｋ）とプリーツ自立指数（ｈ）のデータ（数値）に付記した印「●」は不適、印「○」は適、印「◎」は最適を意味する。
【００２２】
表１によると、遮蔽シート原布１を、その横幅方向を折襞の長さ方向に向けて遮蔽シートに使用する場合、プリーツ幅（Ｗ）を１．０〜２．０ｃｍに設定し、プリーツ丈（Ｌ）を０．４ｍ〜１．０ｍに設定すると開閉特性と自立特性のよい遮蔽シートが得られることになる。遮蔽シート原布１を、その長さ方向を折襞の長さ方向に向けて遮蔽シートに使用する場合、プリーツ幅（Ｗ）を１．０〜１．５ｃｍに設定し、プリーツ丈（Ｌ）を０．４ｍ〜２．０ｍに設定すると開閉特性と自立特性のよい遮蔽シートが得られる。
【００２３】
【実施例２】
経糸を８２ｄｔｅｘ／７２ｆフルダル・ポリエステルマルチフイラメント糸とし、緯糸を８２ｄｔｅｘ／３６ｆ黒色原着・ポリエステルマルチフイラメント糸とし、経糸密度が２１８本／吋、緯糸密度が１０１本／吋、目付けが１２６．７ｇ／ｍ2 の織物をエポキシ樹脂エマルジョン処理液に浸漬、絞液、乾燥、熱セットしてエポキシ樹脂が１．３ｇ／ｍ2 付与された総目付け１２８ｇ／ｍ2 の遮蔽シート原布２を調製した。この遮蔽シート原布２の経糸方向の剛軟度（Ｐ）は１２３．１ｍｍ、緯糸方向の剛軟度（Ｑ）は６２．８ｍｍであった。遮蔽シート原布が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表２に示す通りである。
【００２４】
【表２】
0004678564.tif 000003
【００２５】
表２において「横使い試料」、「縦使い試料」、「プリーツ係数」、「自立係数」、「●」と「○」と「◎」の各印の意味は、上記実施例１の場合と同様である。表２によると、遮蔽シート原布２を、その横幅方向を折襞の長さ方向に向けて遮蔽シートに使用する場合、プリーツ幅（Ｗ）を１．０〜２．０ｃｍに設定し、プリーツ丈（Ｌ）を０．４ｍ〜１．０ｍに設定すると開閉特性と自立特性のよい遮蔽シートが得られることになる。遮蔽シート原布２を、その長さ方向を折襞の長さ方向に向けて遮蔽シートに使用する場合、プリーツ幅（Ｗ）を１．０〜１．５ｃｍに設定し、プリーツ丈（Ｌ）を０．４ｍ〜２．０ｍに設定すると開閉特性と自立特性のよい遮蔽シートが得られる。
【００２６】
【実施例３】
経糸を８２ｄｔｅｘ／７２ｆフルダル・ポリエステルマルチフイラメント糸とし、緯糸を８２ｄｔｅｘ／３６ｆ黒色原着・ポリエステルマルチフイラメント糸とし、経糸密度が２１０本／吋、緯糸密度が９０本／吋、目付けが１１２．９ｇ／ｍ2 の織物をポリエステル樹脂エマルジョン処理液に浸漬、絞液、乾燥、熱セットしてポリエステル樹脂が３．１ｇ／ｍ2 付与された総目付け１１６ｇ／ｍ2 の遮蔽シート原布３を調製した。この遮蔽シート原布３の経糸方向の剛軟度（Ｐ）は１３２．０ｍｍ、緯糸方向の剛軟度（Ｑ）は６２．０ｍｍであった。遮蔽シート原布が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表３に示す通りである。
【００２７】
【表３】
0004678564.tif 000004
【００２８】
表３において「横使い試料」、「縦使い試料」、「プリーツ係数」、「自立係数」、「●」と「○」と「◎」の各印の意味は、上記実施例１の場合と同様である。表３によると、遮蔽シート原布３を、その横幅方向を折襞の長さ方向に向けて遮蔽シートに使用する場合、プリーツ幅（Ｗ）を１．０〜２．０ｃｍに設定し、プリーツ丈（Ｌ）を０．４ｍ〜１．０ｍに設定すると開閉特性と自立特性のよい遮蔽シートが得られることになる。遮蔽シート原布３を、その長さ方向を折襞の長さ方向に向けて遮蔽シートに使用する場合、プリーツ幅（Ｗ）を１．０ｃｍに設定し、プリーツ丈（Ｌ）を０．４ｍ〜２．０ｍに設定すると開閉特性と自立特性のよい遮蔽シートが得られる。
【００２９】
【実施例４】
経糸を８２ｄｔｅｘ／７２ｆフルダル・ポリエステルマルチフイラメント糸とし、緯糸を８２ｄｔｅｘ／３６ｆ黒色原着・ポリエステルマルチフイラメント糸とし、経糸密度が２１０本／吋、緯糸密度が９０本／吋、目付けが１１２．９ｇ／ｍ2 の織物をポリエステル−ウレタン樹脂エマルジョン処理液に浸漬、絞液、乾燥、熱セットしてポリエステル−ウレタン樹脂が２．１ｇ／ｍ2 付与された総目付け１１５ｇ／ｍ2 の遮蔽シート原布４を調製した。この遮蔽シート原布４の経糸方向の剛軟度（Ｐ）は１０５．０ｍｍ、緯糸方向の剛軟度（Ｑ）は５４．０ｍｍであった。遮蔽シート原布が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表４に示す通りである。
【００３０】
【表４】
0004678564.tif 000005
【００３１】
表４において「横使い試料」、「縦使い試料」、「プリーツ係数」、「自立係数」、「●」と「○」と「◎」の各印の意味は、上記実施例１の場合と同様である。表４によると、遮蔽シート原布４を、その横幅方向を折襞の長さ方向に向けて遮蔽シートに使用する場合、プリーツ幅（Ｗ）を１．０〜１．５ｃｍに設定し、プリーツ丈（Ｌ）を０．４ｍ〜１．０ｍに設定すると開閉特性と自立特性のよい遮蔽シートが得られることになる。遮蔽シート原布４を、その長さ方向を折襞の長さ方向に向けて遮蔽シートに使用する場合、プリーツ幅（Ｗ）を１．０ｃｍに設定し、プリーツ丈（Ｌ）を０．４ｍ〜２．０ｍに設定すると開閉特性と自立特性のよい遮蔽シートが得られる。
【００３２】
【実施例５】
経糸を８２ｄｔｅｘ／７２ｆフルダル・ポリエステルマルチフイラメント糸とし、緯糸を８２ｄｔｅｘ／３６ｆ黒色原着・ポリエステルマルチフイラメント糸とし、経糸密度が２１０本／吋、緯糸密度が９０本／吋、目付けが１１２．９ｇ／ｍ2 の織物をアクリル樹脂エマルジョン処理液に浸漬、絞液、乾燥、熱セットしてアクリル樹脂が５．１ｇ／ｍ2 付与された総目付け１１８ｇ／ｍ2 の遮蔽シート原布５を調製した。  この遮蔽シート原布５の経糸方向の剛軟度（Ｐ）は１０５．０ｍｍ、緯糸方向の剛軟度（Ｑ）は５０．５ｍｍであった。遮蔽シート原布が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表５に示す通りである。
【００３３】
【表５】
0004678564.tif 000006
【００３４】
表５において「横使い試料」、「縦使い試料」、「プリーツ係数」、「自立係数」、「●」と「○」と「◎」の各印の意味は、上記実施例１の場合と同様である。「表５によると、遮蔽シート原布５を、その横幅方向を折襞の長さ方向に向けて遮蔽シートに使用する場合、プリーツ幅（Ｗ）を１．０〜１．５ｃｍに設定し、プリーツ丈（Ｌ）を０．４ｍ〜１．０ｍに設定すると開閉特性と自立特性のよい遮蔽シートが得られることになる。遮蔽シート原布５を、その長さ方向を折襞の長さ方向に向けて遮蔽シートに使用する場合、プリーツ幅（Ｗ）を１．０ｃｍに設定し、プリーツ丈（Ｌ）を０．４ｍ〜２．０ｍに設定すると開閉特性と自立特性のよい遮蔽シートが得られる。
【００３５】
【実施例６】
厚み０．０５ｍｍのポリエステル樹脂遮光性フィルムの表裏に厚み０．２０ｍｍのポリエステル繊維不織布を貼り合わせて総目付け１２３．１ｇ／ｍ2 の遮蔽シート原布６を調製した。  この遮蔽シート原布６の経糸方向の剛軟度（Ｐ）は１８５．０ｍｍ、緯糸方向の剛軟度（Ｑ）は１８７．０ｍｍであった。遮蔽シート原布６が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表６に示す通りである。
【００３６】
【表６】
0004678564.tif 000007
【００３７】
表６において「横使い試料」、「縦使い試料」、「プリーツ係数」、「自立係数」、「●」と「○」と「◎」の各印の意味は、上記実施例１の場合と同様である。表２によると、遮蔽シート原布６を、その横幅方向を折襞の長さ方向に向けて遮蔽シートに使用する場合、プリーツ幅（Ｗ）を１．５〜２．０ｃｍに設定し、プリーツ丈（Ｌ）を０．４ｍ〜２．０ｍに設定すると開閉特性と自立特性のよい遮蔽シートが得られることになる。遮蔽シート原布６を、その長さ方向を折襞の長さ方向に向けて遮蔽シートに使用する場合、プリーツ幅（Ｗ）を１．５〜２．０ｃｍに設定し、プリーツ丈（Ｌ）を０．４ｍ〜２．０ｍに設定すると開閉特性と自立特性のよい遮蔽シートが得られる。
【００３８】
【実施例７】
経糸を８２ｄｔｅｘ／３６ｆポリエステルマルチフイラメント糸とし、ウェール密度が２６本／吋、コース密度が４１本／吋、目付けが７１．４ｇ／ｍ2 のトリコット経編物をポリエステル樹脂エマルジョン処理液に浸漬、絞液、乾燥、熱セットしてアクリル樹脂が１１．６ｇ／ｍ2 付与された総目付け８３ｇ／ｍ2 の遮蔽シート原布７を調製した。この遮蔽シート原布７のウェール方向の剛軟度（Ｐ）は７１．１ｍｍ、コース方向の剛軟度（Ｑ）は４８．９ｍｍであった。遮蔽シート原布が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表７に示す通りである。
【００３９】
【表７】
0004678564.tif 000008
【００４０】
表７において「横使い試料」、「縦使い試料」、「プリーツ係数」、「自立係数」、「●」と「○」と「◎」の各印の意味は、上記実施例１の場合と同様である。表７によると、遮蔽シート原布７を、その横幅方向を折襞の長さ方向に向けて遮蔽シートに使用する場合、プリーツ幅（Ｗ）を１．０ｃｍに設定し、プリーツ丈（Ｌ）を０．４ｍ〜１．０ｍに設定すると開閉特性と自立特性のよい遮蔽シートが得られることになる。遮蔽シート原布７を、その長さ方向を折襞の長さ方向に向けて遮蔽シートに使用する場合、プリーツ幅（Ｗ）を０．５〜１．０ｃｍに設定し、プリーツ丈（Ｌ）を０．４ｍ〜２．０ｍに設定すると開閉特性と自立特性のよい遮蔽シートが得られる。
【００４１】
【実施例８】
経糸を３３０ｄｔｅｘ／４８ｆポリエステルマルチフイラメント糸とし、緯糸を６００ｄｔｅｘ／７２ｆポリエステルマルチフイラメント糸とし、経糸密度が４６本／吋、緯糸密度が４２本／吋、目付けが２０１．０ｇ／ｍ2 の織物をアクリル樹脂エマルジョン処理液に浸漬、絞液、乾燥、熱セットしてアクリル樹脂が１３．３ｇ／ｍ2 付与された総目付け２１４．３ｇ／ｍ2 の遮蔽シート原布８を調製した。  この遮蔽シート原布８の経糸方向の剛軟度（Ｐ）は５７．９ｍｍ、緯糸方向の剛軟度（Ｑ）は３５．０ｍｍであった。遮蔽シート原布が、プリーツ幅（Ｗ）が０．５ｃｍ、１．０ｃｍ、１．５ｃｍ、２．０ｃｍ、３．０ｃｍ（ｃｍ）に設定され、プリーツ丈（Ｌ）が０．４ｍ、０．６ｍ、１．０ｍ、１．５ｍ、２．０ｍに設定される複層平板カーテンパネルの遮蔽シートに適するか否かを、それらの各規格におけるプリーツ開閉指数（ｋ）とプリーツ自立指数（ｈ）によって調べた結果は、次の表８に示す通りである。
【００４２】
【表８】
0004678564.tif 000009
【００４３】
表８において「横使い試料」、「縦使い試料」、「プリーツ係数」、「自立係数」、「●」と「○」と「◎」の各印の意味は、上記実施例１の場合と同様である。表８によると、遮蔽シート原布８を、その横幅方向を折襞の長さ方向に向けて遮蔽シートに使用する場合、プリーツ幅（Ｗ）を１．０〜１．５ｃｍに設定し、プリーツ丈（Ｌ）を０．４ｍに設定すると開閉特性と自立特性のよい遮蔽シートが得られることになる。遮蔽シート原布８を、その長さ方向を折襞の長さ方向に向けて遮蔽シートに使用する場合、プリーツ幅（Ｗ）を１．０〜１．５ｃｍに設定し、プリーツ丈（Ｌ）を０．４〜０．７ｍに設定すると開閉特性と自立特性のよい遮蔽シートが得られる。
【００４４】
【実施例９】
上記実施例１〜８の遮蔽シート原布１〜８を、それぞれの横幅方向を折襞の長さ方向に向け、それぞれプリーツ幅（Ｗ）を０．９ｃｍに設定し、プリーツ丈（Ｌ）が１．０ｍの遮蔽シートを作成し、その一端縁２３に磁性体２５を装着した移動縁取り材２２を取り付け、厚み１２ｍｍの空隙層１１を間に挟んで向かい合わせに枠体１２で支持された２枚のガラス平板１３・１３の間の空隙層１１に挟み込み、移動縁取り材２２の反対側の端縁２４を枠体１２の側枠２１に固定して８枚の複層平板カーテンパネルを作成した。
【００４５】
それら８枚の複層平板カーテンパネル１８につき、１０名のパネラーが磁石２６を用いて移動縁取り材２２を移動し遮蔽シート１１を開閉し、その開閉操作特性と、プリーツ外観特性（折襞ピッチＲと折襞の開き角度δのバラツキ具合、および、折襞１５・１６の直線状態）について官能試験したところ、次の表９に示す結果を得た。
【００４６】
表９において、開閉操作特性についての官能評価の「◎」は、操作がとても軽く、移動縁取り材２２を途中で止めても遮蔽シート１１（折襞１５・１６）に挙動が全く認められない、「○」は、操作は軽く感じられるが、何れかの折襞１５（１６）と折襞１５（１６）に挙動にぎこちなさが感じられる、「●」は、全ての折襞１５（１６）が同じように移動縁取り材２２に追随せず、移動縁取り材２２を止めても、何れかの折襞１５（１６）に振動が感じられる、又は、操作が重く感じられ、移動縁取り材２２を止めても、全体の折襞１５（１６）に振動が認められる状態を表す。
【００４７】
表９において、プリーツ外観特性についての官能評価の「◎」は、折襞ピッチＲと折襞の開き角度δにバラツキがなく、折襞１５・１６が真っ直ぐに見える、「○」は、一部に折襞ピッチＲと折襞の開き角度δのバラツキが微かに感じられ、折襞１５・１６も若干曲がっているようにも見受けられる、「●」は、折襞ピッチＲと折襞の開き角度δに明らかなバラツキが認められ、折襞１５・１６に若干の曲折が認められる、又は、折襞ピッチＲと折襞の開き角度δにバラツキがかなり認められ、折襞１５・１６も乱れている状態を表す。
【００４８】
【表９】
0004678564.tif 000010
【図面の簡単な説明】
【図１】本発明に係る複層平板カーテンパネルの斜視図であり、その一部を円で囲んで拡大して図示している。
【図２】従来の複層平板カーテンパネルの断面図である。
【図３】本発明に係る複層平板カーテンパネルの断面図である。
【図４】本発明に係る複層平板カーテンパネルの要部斜視図である。
【図５】従来の複層平板カーテンパネルの要部斜視図である。
【符号の説明】
１１  空隙層
１２  枠体
１３  平板
１４  遮蔽シート
１５・１６  折襞
１７  平板部
１８  カーテンパネル
１９  裾部
２０  下枠材
２１  側枠
２２  移動縁取り材
２３・２４  端縁
２５  磁性体
２６  磁石
Ｌ    プリーツ丈
Ｗ    プリーツ幅
Ｒ    折襞ピッチ
Ａ    空隙層の厚み
θ    彎曲角度
δ    折襞の開き角度
【図１】
0004678564.tif 000011
【図２】
0004678564.tif 000012
【図３】
0004678564.tif 000013
【図４】
0004678564.tif 000014
【図５】
0004678564.tif 000015